(57)【要約】【課題】安価で且つ放水時にかかる内圧に充分耐えうる消防用ホースを提供すること。【解決手段】経糸と緯糸とを用いて筒状に織成したジャケットの内面に、ゴム又は合成樹脂の内張りを接着積層させてなる消防用ホースであって、該経糸または緯糸の少なくとも一方がナフタレン系ポリエステル繊維またはその混撚糸である。【選択図】図１
2005328870.tif 000002
【特許請求の範囲】
【請求項１】
経糸と緯糸とを用いて筒状に織成したジャケットの内面に、ゴム又は合成樹脂の内張りを接着積層させてなる消防用ホースであって、該経糸または緯糸の少なくとも一方がナフタレン系ポリエステル繊維またはその混撚糸であることを特徴とする消防用ホース。
【発明の詳細な説明】
【技術分野】
【０００１】
本発明は消防用に使用されるホースに関するものであって、繊維製の筒状のジャケットの内面に、ゴム又は合成樹脂の内張りを接着積層させてなる消防用ホースに関するものである。
【背景技術】
【０００２】
従来より、一般に使用されている消防用ホースは、筒状のジャケットの内面に内張りを接着積層させたものであって、そのジャケットは、筒状に配列されて長さ方向に延びる経糸と、該経糸と交差しつつ、ピッチの小さい螺旋状に配置された緯糸とを、筒状に織成したものが使用されている。
【０００３】
この際、これら経糸および緯糸としては、放水時にかかる内圧に耐えうる十分な強度を有し、且つ伸びが小さい繊維、すなわち高モジュラス繊維を用いる必要があり、現在はポリエチレンテレフタラート（ＰＥＴ）のフィラメント糸が使用されることが多い。
【０００４】
しかしながら従来用いられるＰＥＴのフィラメント糸では十分なモジュラスを得ることが難しく、この問題を解決する為の手法として、ＰＥＴのフィラメント糸の替わりにパラ系アラミド繊維、全芳香族ポリエステル繊維、ポリパラフェニレンベンゾビスオキサゾール繊維などの高強力繊維を経糸として用いる方法が提案されている（例えば、特開２００２−２６７０５３号公報など）。
【０００５】
しかしながら、これらの高強力繊維は高価であり、製造コストがかさむという難点がある上、ＰＥＴのフィラメント糸よりも磨耗後の強力保持率が低いという欠点がある。すなわち、これらの高強力繊維は初期強力が高いので、短時間かつ穏やかな条件下での磨耗試験後の耐圧性は高いものの、長時間でかつ厳しい条件下での磨耗性試験後の耐圧性は極めて低いという欠点を有している。
【特許文献１】特開２００２−２６７０５３号公報
【発明の開示】
【発明が解決しようとする課題】
【０００６】
本発明の目的は、上記従来技術の有する問題点を解決し、安価で且つ放水時にかかる内圧に充分耐えうる消防用ホースを提供することにある。
【課題を解決するための手段】
【０００７】
本発明者らは上記目的を達成するために鋭意検討した結果、ホースを補強するためのジャケットをナフタレン系ポリエステル繊維により構成させるとき、所望の消防用ホースが得られることを究明し、本発明に到達した。
【０００８】
かくして本発明によれば、経糸と緯糸とを用いて筒状に織成したジャケットの内面に、ゴム又は合成樹脂の内張りを接着積層させてなる消防用ホースであって、該経糸または緯糸の少なくとも一方がナフタレン系ポリエステル繊維またはその混撚糸であることを特徴とする消防用ホースが提供される。
【発明の効果】
【０００９】
本発明によれば、安価で且つ放水時にかかる内圧に充分耐えうる消防用ホースが提供される。
【発明を実施するための最良の形態】
【００１０】
本発明で使用するナフタレン系ポリエステル繊維とは、ポリエチレン−２，６−ナフタレート（ＰＥＮ）に代表されるナフタレン系ポリエステルポリマーを通常の紡糸延伸法に供することにより得られた繊維であり、該ポリエチレンナフタレートは、エチレン―２，６―ナフタレート単位を９０モル％以上含んでいればよく、１０モル％以下の割合で適当な第３成分を含む重合体であっても差し支えない。
【００１１】
一般にポリエチレン−２，６−ナフタレートは、ナフタレン−２，６−ジカルボン酸またはそのエステル形成性誘導体を触媒の存在下適当な反応条件のもとにエチレングリコールと縮重合せしめることにより合成することができる。この際、ポリエチレン−２，６−ナフタレートの重合完結前に、１種または２種以上の第３成分を添加すれば、共重合体が合成される。
【００１２】
適当な第３成分としては、（ａ）２個のエステル形成性官能基を有する化合物；例えばコハク酸、アジピン酸、セバシン酸、ダイマー酸などの脂肪族ジカルボン酸；ヘキサヒドロテレフタル酸などの脂環族ジカルボン酸；フタル酸、イソフタル酸、ナフタレン―２，７―ジカルボン酸、ジフェニルジカルボン酸などの芳香族ジカルボン酸；ジフェニルエーテルジカルボン酸、ジフェニルスルホンジカルボン酸、ジフェノキシエタンジカルボン酸、３，５―ジカルボキシベンゼンスルホン酸ナトリウムなどのジカルボン酸；グリコール酸、ｐ―オキシ安息香酸ｐ―オキシエトキシ安息香酸などのオキシカルボン酸；トリメチレングリコール、ジエチレングリコール、テトラメチレングリコール、ヘキサメチレングリコール、ネオペンチレングリコール、ｐ―キシリレングリコール、１，４―シクロヘキサンジメタノール、ビスフェノールＡ、ｐ，ｐ′―ジヒドロキシジフェニルスルホン、１，４―ビス（β―ヒドロキシエトキシ）ベンゼン、２，２―ビス（ｐ―β―ヒドロキシエトキシフェニル）プロパンなどが挙げられる。
【００１３】
上記ポリエチレンナフタレート中には、二酸化チタンなどの艶消剤やリン酸、亜リン酸およびそれらのエステルなどの安定剤が含まれていてよいことはいうまでもない。
また、ポリエチレンナフタレートの固有粘度は、０．６５以上、特に０．７〜１．０の範囲であることが好ましい。ここでいう固有粘度は、ポリマーあるいは延伸前の未延伸糸をフェノールとオルトジクロロベンゼンとの混合溶媒に（容量比６：４）に溶解し、３５℃で測定した粘度から求めた値である。固有粘度が０．６５未満では、補強用繊維として要求される高強度、高タフネスな糸質の繊維を得難くなる。一方、１．０を超える場合には、紡糸工程が不良となりやすく、実用上望ましくない。
【００１４】
上記ポリエチレンナフタレート繊維は、その単繊維繊度、フィラメント数、断面形状、繊維物性、微細構造などには特に限定を受けるものではなく、目的に応じて適宜選択設定すればよい。
また、上記ポリエチレンナフタレート繊維の形態にも特に限定はなく、連続フィラメント（長繊維）、紡績糸（短繊維）およびカットファイバーなどいずれの形態であってもよい。さらに、上記ポリエチレンナフタレート繊維には撚糸が施されていても良い。
【００１５】
本発明においては、先ず、上記ポリエチレンナフタレート繊維を経糸または緯糸の少なくとも一方に用いて、ジャケットを織成する。
ここで、ジャケットの織り方には特に制限はなく、平織り、綾織、朱子織、ストレートワープ織（たて糸とよこ糸を直線状に配置し、カラミ糸で絡めて織る織り方）等のいずれでも良い。
また、ジャケットを構成する繊維の織り数や目付等にも特に制限はなく、要求強度等に応じて適宜設定すれば良い。
【００１６】
次いで、本発明においては、上記ジャケットの内面に、ゴム又は合成樹脂の内張りを接着積層させる。これらのゴム又は合成樹脂の種類には特に制限はなく、従来公知のものが任意に採用できるが、ウレタンゴムや塩化ビニル、ポリウレタン、或いはポリエステル等のゴム又は合成樹脂、又はこれらの混合物や誘導体等を使用することが好ましい。
これら内張りの接着に際しては、従来公知の接着方法が任意に採用できる。
【実施例】
【００１７】
以下、実施例を挙げて、本発明の構成及び効果を詳細に説明する。尚、実施例における物性は下記の方法により測定したものである。
【００１８】
（１）破断圧
ＪＩＳ  Ｋ６３３０  ゴムホース物理試験法（水圧試験）に示された評価方法により、消防ホースを真直状態にしたときの初期破断圧を測定した。
【００１９】
（２）磨耗後破断圧
図１に示す如く、コンクリートからなる円盤状の摩耗面１の中央部に電動機によって回転する回転板２を設け、回転板には放射状に突出し、摩耗面の上部を旋回する複数本のバーを設ける。これらバーには試供体（消防用ホース）３を固定できるようになっている。試供体３は、消防用ホースを所定の長さに切断し、これを二つ折りにしてＶ字状とし、折り目部分を摩耗面に接触させた状態でバーに固定させたものである。これを引張速度４ｋｍ／ｈｒで１５分間(約１ｋｍ)回転させた後の破断圧を測定する。
【００２０】
［実施例１］
ジャケットを織成するにあたり、円筒織機を使用して、経糸として、繊度３００ｄｔｅｘのポリエチレンナフタレート繊維からなるスパン糸を８本撚り合わせた糸条を用い、緯糸として、繊度１６７０ｄｔｅｘのポリエチレンナフタレート繊維からなるフィラメント糸を４本撚り合わせた糸条を用いて、筒状の平織物を得た。
【００２１】
この際、経糸は３１３本使用し、経糸１０ｃｍ当たりに緯糸を４８本の割合で打ち込んだ。得られたジャケットの内面に、ウレタンゴムによりライニング層を形成し、消防用ホースを作成した。該消防用ホースの性能を測定した結果を表１に示す。
【００２２】
［実施例２］
実施例１において、経糸のポリエチレンナフタレート繊維糸条をポリエチレンテレフタレート繊維糸条に変更した以外は実施例１と同様に実施した。得られた消防用ホースの性能を測定した結果を表１に示す。
【００２３】
［比較例１］
実施例２において、緯糸のポリエチレンナフタレート繊維糸条をポリエチレンテレフタレート繊維糸条に変更した以外は実施例１と同様に実施した。得られた消防用ホースの性能を測定した結果を表１に示す。
【００２４】
［比較例２］
実施例１において、経糸として、繊度３００ｄｔｅｘのパラ系アラミド繊維（帝人（株）製「トワロン」）からなるスパン糸を８本撚り合わせた糸条を用い、緯糸として、繊度１６７０ｄｔｅｘのパラ系アラミド繊維（帝人（株）製「トワロン」）を４本撚り合わせた糸条を用いた以外は実施例１と同様に実施した。得られた消防用ホースの性能を測定した結果を表１に示す。
【００２５】
【表１】
2005328870.tif 000003
【産業上の利用可能性】
【００２６】
本発明によれば、安価で且つ放水時にかかる内圧に充分耐えうる消防用ホースが提供される。
【図面の簡単な説明】
【００２７】
【図１】磨耗後破断圧の測定装置を説明するための斜視図。
【符号の説明】
【００２８】
１  摩耗面
２  回転板
３  試供体
【図１】
2005328870.tif 000004